(57)【要約】【課題】エポキシ樹脂を主樹脂とする下塗り塗膜を過度に硬化させることなく、加工性および耐傷付き性に優れる上塗り塗膜を形成することができる、塗装鋼板の製造方法を提供すること。【解決手段】数平均分子量４０００〜２５０００、ガラス転移温度−２０〜４０℃、水酸基価３〜５０ｍｇＫＯＨ／ｇの水酸基含有ポリエステルと、メチロール／イミノ基型メラミン樹脂およびイミノ基型メラミン樹脂からなる群から選択されるメラミン樹脂硬化剤と、スルホン酸化合物とを含み、かつエポキシ樹脂の硬化作用を有する成分を含まない上塗り塗料を、エポキシ樹脂を主樹脂とする下塗り塗膜の上に塗布し、焼き付けて、上塗り塗膜を形成する。【選択図】なし【特許請求の範囲】
【請求項１】
溶融Ｚｎ−Ａｌ−Ｍｇ合金めっき鋼板を準備するステップと、
エポキシ樹脂組成物を主として含む下塗り塗料を、前記溶融Ｚｎ−Ａｌ−Ｍｇ合金めっき鋼板の表面に塗布し、焼き付けて、前記溶融Ｚｎ−Ａｌ−Ｍｇ合金めっき鋼板の表面に下塗り塗膜を形成するステップと、
数平均分子量４０００〜２５０００、ガラス転移温度−２０〜４０℃、水酸基価３〜５０ｍｇＫＯＨ／ｇの水酸基含有ポリエステルと、メチロール／イミノ基型メラミン樹脂およびイミノ基型メラミン樹脂からなる群から選択されるメラミン樹脂硬化剤と、スルホン酸化合物とを含み、かつエポキシ樹脂の硬化作用を有する成分を含まない上塗り塗料を、前記下塗り塗膜の表面に塗布し、焼き付けて、前記下塗り塗膜の表面に上塗り塗膜を形成するステップと、を有し、
前記上塗り塗料中の前記水酸基含有ポリエステルおよび前記メラミン樹脂硬化剤の合計含有量１００質量部に対して、前記上塗り塗料中の前記水酸基含有ポリエステルの含有量は６５〜９５質量部の範囲内であり、前記上塗り塗料中の前記メラミン樹脂硬化剤の含有量は５〜３５質量部の範囲内であり、前記上塗り塗料中の前記スルホン酸化合物の含有量は０.１〜２.０質量部の範囲内である、
塗装鋼板の製造方法。
【請求項２】
前記溶融Ｚｎ−Ａｌ−Ｍｇ合金めっき鋼板のめっき層は、Ａｌ：１〜２２質量％、Ｍｇ：０.０５〜１０質量％を含み、さらに、Ｔｉ：０.００２〜０.１質量％、Ｂ：０.００１〜０.４５質量％、Ｓｉ：０.００５〜２.０質量％の１種または２種以上を含み、残部がＺｎおよび不可避的不純物からなる組成を有する、請求項１に記載の塗装鋼板の製造方法。
【請求項３】
請求項１の製造方法で製造された、塗装鋼板。
【請求項４】
シャッター用のプレコート鋼板である、請求項３に記載の塗装鋼板。
【発明の詳細な説明】
【技術分野】
【０００１】
本発明は、耐食性、加工性および耐傷付き性に優れた塗装鋼板およびその製造方法に関する。
【背景技術】
【０００２】
シャッター材は、主に屋外で使用され、屋根材および壁材と比較して加工部が多く、巻取りにより表面塗膜と裏面塗膜との接触が生じるという特徴を有している。したがって、シャッター用のプレコート鋼板には、耐食性、加工性および耐傷付き性（スクラッチ性）が求められ、特に上塗り塗膜には、加工性および耐傷付き性が求められる。上塗り塗膜の加工性を向上させるには、上塗り塗膜の伸び率を高めることが有効である。しかしながら、上塗り塗膜を軟質にすると、耐傷付き性が低下してしまうおそれがある。
【０００３】
上塗り塗膜の加工性の向上および耐傷付き性の向上を両立させる手段として、ポリエステル、メラミン樹脂硬化剤（メチルエーテル化メラミン樹脂およびブチルエーテル化メラミン樹脂の混合物）および硬化触媒を含む上塗り塗料中に揮発性の２級アミン化合物を添加する方法が提案されている（例えば、特許文献１参照）。特許文献１の技術では、上塗り塗料中に揮発性の２級アミン化合物を添加して塗膜の硬化開始を遅らせることで、メラミン樹脂硬化剤（主としてブチルエーテル化メラミン樹脂）の塗膜表面への移行を促進している。そして、塗膜の表面から２級アミン化合物が揮散して、塗膜の硬化が開始する。その結果、ポリエステルとの相溶性に劣るブチルエーテル化メラミン樹脂が塗膜表面に移行し、塗膜硬度の点で有利に働く。また、塗膜内部の架橋は、主としてメチルエーテル化メラミン樹脂によって行なうことができることから加工性も保持できる。
【０００４】
一方、ポリエステル／メラミン塗膜では、添加するメラミン樹脂硬化剤の種類によって塗膜の構造が変わることが報告されている（例えば、非特許文献１参照）。非特許文献１には、例えばイミノ基型メラミン樹脂硬化剤を添加した場合、メラミン樹脂の表面濃化層は形成されず、塗膜内部においてメラミン樹脂の自己集合粒子が形成されることが記載されている。
【先行技術文献】
【特許文献】
【０００５】
【特許文献１】特開平１０−１５２６４５号公報
【非特許文献】
【０００６】
【非特許文献１】吉田究，壱岐島健司，「ポリエステル／メラミン塗膜の構造に及ぼすメラミン種の影響（ポリエステル／メラミン塗膜の構造−２）」，ＣＡＭＰ−ＩＳＩＪ，Ｖｏｌ.９（１９９６），ｐ.１４２５．
【発明の概要】
【発明が解決しようとする課題】
【０００７】
特許文献１に記載の技術において、塗装鋼板の耐傷付き性をより向上させるためには、下塗り塗膜の主樹脂を塗膜密着性に優れるエポキシ樹脂とすることが好ましい。しかしながら、エポキシ樹脂を主樹脂とする下塗り塗膜の上に２級アミン化合物を含む上塗り塗料を塗布すると、上塗り塗料中の２級アミン化合物により下塗り塗膜中のエポキシ樹脂がさらに硬化してしまうことがある。その結果、エポキシ樹脂からなる硬質な下塗り塗膜の上に、ポリエステルからなる軟質な上塗り塗膜が形成されることになり、塗装鋼板の加工性が低下してしまうことになる。すなわち、このような塗装鋼板では、下塗り塗膜と上塗り塗膜との応力歪が大きくなるため、成形加工をした際に、上塗り塗膜−下塗り塗膜間または下塗り塗膜−化成処理皮膜間の密着力の弱い箇所で剥離が生じてしまうのである。
【０００８】
上記加工性の問題を解決するためには、下塗り塗膜の主樹脂をポリエステルとすることが考えられる。しかしながら、ポリエステルはエポキシ樹脂に比べて塗膜密着性が低いため、下塗り塗膜の主樹脂をポリエステルとすると、塗装鋼板の耐傷付き性が低下してしまう。
【０００９】
本発明は、かかる点に鑑みてなされたものであり、エポキシ樹脂を主樹脂とする下塗り塗膜を過度に硬化させることなく、加工性および耐傷付き性に優れる上塗り塗膜を形成することができる、塗装鋼板の製造方法を提供することを目的とする。
【課題を解決するための手段】
【００１０】
本発明者は、上塗り塗料に２級アミン化合物を添加せずに、上塗り塗膜の加工性の向上および耐傷付き性の向上を両立させる手段を検討した。その結果、上塗り塗料にメラミン樹脂硬化剤としてメチロール／イミノ基型メラミン樹脂またはイミノ基型メラミン樹脂を添加することで、上記課題を解決しうることを見出し、さらに検討を加えて本発明を完成させた。
【００１１】
すなわち、本発明は、以下の塗装鋼板の製造方法に関する。
［１］溶融Ｚｎ−Ａｌ−Ｍｇ合金めっき鋼板を準備するステップと；エポキシ樹脂組成物を主として含む下塗り塗料を、前記溶融Ｚｎ−Ａｌ−Ｍｇ合金めっき鋼板の表面に塗布し、焼き付けて、前記溶融Ｚｎ−Ａｌ−Ｍｇ合金めっき鋼板の表面に下塗り塗膜を形成するステップと；数平均分子量４０００〜２５０００、ガラス転移温度−２０〜４０℃、水酸基価３〜５０ｍｇＫＯＨ／ｇの水酸基含有ポリエステルと、メチロール／イミノ基型メラミン樹脂およびイミノ基型メラミン樹脂からなる群から選択されるメラミン樹脂硬化剤と、スルホン酸化合物とを含み、かつエポキシ樹脂の硬化作用を有する成分を含まない上塗り塗料を、前記下塗り塗膜の表面に塗布し、焼き付けて、前記下塗り塗膜の表面に上塗り塗膜を形成するステップとを有し；前記上塗り塗料中の前記水酸基含有ポリエステルおよび前記メラミン樹脂硬化剤の合計含有量１００質量部に対して、前記上塗り塗料中の前記水酸基含有ポリエステルの含有量は６５〜９５質量部の範囲内であり、前記上塗り塗料中の前記メラミン樹脂硬化剤の含有量は５〜３５質量部の範囲内であり、前記上塗り塗料中の前記スルホン酸化合物の含有量は０.１〜２.０質量部の範囲内である、塗装鋼板の製造方法。
［２］前記溶融Ｚｎ−Ａｌ−Ｍｇ合金めっき鋼板のめっき層は、Ａｌ：１〜２２質量％、Ｍｇ：０.０５〜１０質量％を含み、さらに、Ｔｉ：０.００２〜０.１質量％、Ｂ：０.００１〜０.４５質量％、Ｓｉ：０.００５〜２.０質量％の１種または２種以上を含み、残部がＺｎおよび不可避的不純物からなる組成を有する、［１］に記載の塗装鋼板の製造方法。
【００１２】
また、本発明は、以下の塗装鋼板に関する。
［３］［１］または［２］に記載の製造方法で製造された、塗装鋼板。
［４］シャッター用のプレコート鋼板である、［３］に記載の塗装鋼板。
【発明の効果】
【００１３】
本発明によれば、耐食性、加工性および耐傷付き性に優れる塗装鋼板を提供することができる。本発明の塗装鋼板は、例えばシャッター用のプレコート鋼板として有用である。
【図面の簡単な説明】
【００１４】
【図１】従来の製造方法で上塗り塗膜を形成した場合の、ポリエステル中のメラミン樹脂の分散状態を示す模式図
【図２】従来の製造方法で上塗り塗膜を形成した場合の、ポリエステル中のメラミン樹脂の分散状態を示す模式図
【図３】本発明の製造方法で上塗り塗膜を形成した場合の、ポリエステル中のメラミン樹脂の分散状態を示す模式図
【発明を実施するための形態】
【００１５】
本発明の塗装鋼板の製造方法は、１）溶融Ｚｎ−Ａｌ−Ｍｇめっき鋼板（塗装原板）を準備する第１のステップと、２）溶融Ｚｎ−Ａｌ−Ｍｇめっき鋼板の表面にエポキシ樹脂を主樹脂とする下塗り塗膜を形成する第２のステップと、３）下塗り塗膜の上に上塗り塗膜を形成する第３のステップとを含む。以下、各ステップについて説明する。
【００１６】
［塗装原板の準備］
第１のステップでは、塗装原板を準備する。
【００１７】
塗装原板としては、優れた耐食性を有する溶融Ｚｎ−Ａｌ−Ｍｇめっき鋼板が使用される。溶融Ｚｎ−Ａｌ−Ｍｇめっき鋼板としては、めっき層がＡｌ：１〜２２質量％、Ｍｇ：０.０５〜１０質量％を含み、残部がＺｎおよび不可避的不純物からなる組成を有する溶融Ｚｎ−Ａｌ−Ｍｇ合金めっき鋼板が好ましい。さらには、めっき層が、上記Ａｌ（１〜２２質量％）およびＭｇ（０.０５〜１０質量％）に加えて、さらにＴｉ：０.００２〜０.１質量％、Ｂ：０.００１〜０.４５質量％、Ｓｉ：０.００５〜２.０質量％の１種または２種以上を含み、残部がＺｎおよび不可避的不純物からなる組成を有する溶融Ｚｎ−Ａｌ−Ｍｇ合金めっき鋼板がより好ましい。
【００１８】
溶融Ｚｎ−Ａｌ−Ｍｇめっき鋼板の下地鋼の種類は特に限定されない。下地鋼の例には、低炭素鋼や中炭素鋼、高炭素鋼、合金鋼などが含まれる。良好なプレス成形性が必要とされる場合は、低炭素Ｔｉ添加鋼、低炭素Ｎｂ添加鋼などの深絞り用鋼板が下地鋼として好ましい。
【００１９】
溶融Ｚｎ−Ａｌ−Ｍｇめっき鋼板は、塗膜密着性を向上させるために、脱脂されることが好ましい。脱脂方法は、特に限定されない。たとえば、ロールコート法や浸漬引き上げ法などで弱アルカリ性または中性の脱脂液を塗布すればよい。また、必要に応じて、酸洗やリン酸塩処理、表面調整処理などにより、溶融Ｚｎ−Ａｌ−Ｍｇめっき鋼板の表面の濡れ性を向上させてもよい。
【００２０】
また、溶融Ｚｎ−Ａｌ−Ｍｇめっき鋼板は、塗膜密着性を向上させるために、化成処理されることが好ましい。化成処理の種類は、特に限定されない。化成処理の例には、リン酸塩処理、クロメート処理、クロムフリー処理などが含まれる。化成処理皮膜の膜厚は、塗装原板の腐食の抑制および塗膜密着性の向上に有効な範囲内であれば特に限定されない。たとえば、クロメート皮膜の場合、全Ｃｒ換算付着量が５〜１００ｍｇ／ｍ２となるように膜厚を調整すればよい。また、リン酸塩皮膜の場合、付着量が５〜５００ｍｇ／ｍ２となるように膜厚を調整すればよい。Ｔｉ−Ｍｏ複合皮膜の場合、付着量が１０〜５００ｍｇ／ｍ２となるように膜厚を調整すればよい。
【００２１】
［下塗り塗膜の形成］
第２のステップでは、第１のステップで準備した溶融Ｚｎ−Ａｌ−Ｍｇめっき鋼板（塗装原板）の表面に下塗り塗膜を形成する。ここで「溶融Ｚｎ−Ａｌ−Ｍｇめっき鋼板の表面」とは、溶融Ｚｎ−Ａｌ−Ｍｇめっき鋼板の表面だけでなく、化成処理皮膜の表面も含む。すなわち、下塗り塗膜は、化成処理皮膜上に形成されていてもよい。
【００２２】
下塗り塗膜は、塗膜密着性および耐傷付き性に優れるエポキシ樹脂を主樹脂として、任意に防錆顔料や着色顔料などの顔料を含有する。下塗り塗膜は、塗装原板の片面にのみ形成されていてもよいし、両面に形成されていてもよい。
【００２３】
下塗り塗膜の膜厚は、特に限定されないが、０.５〜３０μｍの範囲内が好ましい。膜厚が０.５μｍ未満の場合、耐食性、塗膜密着性および耐傷付き性の効果を十分に発揮させることができない。また、下塗り塗膜が着色塗膜の場合は、溶融Ｚｎ−Ａｌ−Ｍｇめっき鋼板を隠蔽するために３μｍ以上の膜厚が好ましい。一方、膜厚が３０μｍ超の場合、塗膜表面が柚子肌状になって外観が劣化するとともに、焼き付けする際にワキが発生しやすくなる。
【００２４】
下塗り塗膜を形成するには、エポキシ樹脂組成物（エポキシ樹脂や硬化剤など）を含む下塗り塗料を溶融Ｚｎ−Ａｌ−Ｍｇめっき鋼板の表面に塗布し、焼き付ければよい。下塗り塗料は、特に限定されず、公知のエポキシ樹脂系の塗料から適宜選択することができる。下塗り塗料の塗布方法は、特に限定されず、プレコート鋼板の製造に使用されている方法から適宜選択すればよい。そのような塗布方法の例には、ロールコート法、フローコート法、カーテンフロー法、スプレー法などが含まれる。
【００２５】
［上塗り塗膜の形成］
第３のステップでは、下塗り塗膜の上に上塗り塗膜を形成する。上塗り塗膜を形成するには、水酸基含有ポリエステル、メラミン樹脂硬化剤およびスルホン酸化合物（硬化触媒）を含有する上塗り塗料を下塗り塗膜の表面に塗布し、焼き付ければよい。上塗り塗料の塗布方法は、特に限定されず、下塗り塗料の塗布方法と同じでよい。
【００２６】
１）水酸基含有ポリエステル
上塗り塗料に配合する主樹脂としては、水酸基含有ポリエステルが使用される。水酸基含有ポリエステルの例には、オイルフリーポリエステル、油変性アルキド樹脂、これらの樹脂の変性物（例えば、ウレタン変性ポリエステル、ウレタン変性アルキド樹脂、エポキシ変性ポリエステルなど）が含まれる。
【００２７】
オイルフリーポリエステルは、多塩基酸成分と多価アルコール成分とのエステル化物からなるものである。多塩基酸成分としては、例えば無水フタル酸、イソフタル酸、テレフタル酸、テトラヒドロ無水フタル酸、ヘキサヒドロ無水フタル酸、コハク酸、フマル酸、アジピン酸、セバシン酸、無水マレイン酸などから選ばれる１種以上の二塩基酸およびこれらの酸の低級アルキルエステル化物が主として用いられる。また、必要に応じて、安息香酸、クロトン酸、ｐ−ｔ−ブチル安息香酸などの一塩基酸、無水トリメリット酸、メチルシクロヘキセントリカルボン酸、無水ピロメリット酸などの３価以上の多塩基酸などが併用される。多価アルコール成分としては、例えばエチレングリコール、ジエチレングリコール、プロピレングリコール、１，４−ブタンジオール、ネオペンチルグリコール、３−メチルペンタンジオール、１，４−ヘキサンジオール、１，６−ヘキサンジオールなどの二価アルコールが主に用いられる。また、必要に応じて、グリセリン、トリメチロールエタン、トリメチロールプロパン、ペンタエリスリトールなどの３価以上の多価アルコールが併用される。これらの多価アルコールは単独で使用してもよいし、２種以上を混合して使用してもよい。両成分のエステル化またはエステル交換反応は、公知の方法によって行うことができる。酸成分としては、イソフタル酸、テレフタル酸およびこれらの酸の低級アルキルエステル化物が特に好ましい。
【００２８】
アルキド樹脂は、前述のオイルフリーポリエステルの酸成分およびアルコール成分に加えて、油脂肪酸を既知の方法で反応させたものである。油脂肪酸の例としては、ヤシ油脂肪酸、大豆油脂肪酸、アマニ油脂肪酸、サフラワー油脂肪酸、トール油脂肪酸、脱水ヒマシ油脂肪酸、キリ油脂肪酸などが挙げられる。アルキド樹脂の油長は、３０％以下が好ましく、５〜２０％程度のものが特に好ましい。
【００２９】
ウレタン変性ポリエステルの例としては、前述のオイルフリーポリエステル、または前述のオイルフリーポリエステルの製造の際に用いられる酸成分およびアルコール成分を反応させて得られる低分子量のオイルフリーポリエステルを、ポリイソシアネート化合物と公知の方法で反応させたものが挙げられる。ウレタン変性アルキド樹脂の例としては、前述のアルキド樹脂、または前述のアルキド樹脂の製造の際に用いられる各成分を反応させて得られる低分子量のアルキド樹脂を、ポリイソシアネート化合物と公知の方法で反応させたものが挙げられる。ウレタン変性ポリエステルおよびウレタン変性アルキド樹脂を製造する際に使用しうるポリイソシアネート化合物の例としては、ヘキサメチレンジイソシアネート、イソホロンジイソシアネート、キシリレンジイソシアネート、トリレンジイソシアネート、４，４’−ジフェニルメタンジイソシアネート、４，４’−メチレンビス（シクロヘキシルイソシアネート）、２，４，６−トリイソシアナトトルエンなどが挙げられる。これらのウレタン変性樹脂は、ウレタン変性樹脂に対するポリイソシアネート化合物の量が３０質量％以下となる変性度合のものが好ましい。
【００３０】
エポキシ変性ポリエステルの例としては、前述のポリエステルの製造に使用する各成分から製造したポリエステルを用い、この樹脂のカルボキシル基とエポキシ基含有樹脂との反応生成物や、ポリエステル中の水酸基とエポキシ樹脂中の水酸基とをポリイソシアネート化合物を介して結合した生成物などの、ポリエステルとエポキシ樹脂との付加、縮合、グラフトなどの反応による反応生成物を挙げることができる。これらのエポキシ変性ポリエステルは、エポキシ変性ポリエステルに対するエポキシ樹脂の量が０.１〜３０質量％となる変性度合のものが好ましい。
【００３１】
これらのポリエステルのうち、上塗り塗料に配合する主樹脂としては、オイルフリーポリエステルが特に好ましい。
【００３２】
ポリエステルの分子量（ポリスチレン換算数平均分子量）は、４０００〜２５０００の範囲内が好ましい。分子量が４０００未満の場合、分子間の架橋密度が大きくなりすぎ、上塗り塗膜の加工性が低下してしまう。また、分子量が２５０００超の場合、分子間の架橋密度が小さくなりすぎ、上塗り塗膜の耐汚染性および耐ブロッキング性が低下してしまう。ポリエステルのポリスチレン換算数平均分子量は、ゲル浸透クロマトグラフィー（ＧＰＣ）により測定することができる。
【００３３】
ポリエステルのガラス転移温度（Ｔｇ点）は、−２０〜４０℃の範囲内が好ましく、−１０℃〜３０℃の範囲内がより好ましい。ガラス転移温度が−２０℃未満の場合、上塗り塗膜の硬度が硬くなり、上塗り塗膜の加工性および耐汚染性が低下してしまう。また、ガラス転移温度が４０℃超の場合、上塗り塗膜の加工性が低下してしまう。ポリエステルのガラス転移温度は、示差熱分析（ＤＴＡ）により測定することができる。
【００３４】
ポリエステルの水酸基価は、３〜５０ｍｇＫＯＨ／ｇの範囲内が好ましく、５〜３０ｍｇＫＯＨ／ｇの範囲内がより好ましい。水酸基価が３ｍｇＫＯＨ／ｇ未満の場合、分子間の架橋密度が小さくなりすぎ、上塗り塗膜の耐汚染性および耐ブロッキング性が低下してしまう。また、水酸基価が５０ｍｇＫＯＨ／ｇ超の場合、分子間の架橋密度が大きくなりすぎ、上塗り塗膜の加工性が低下してしまう。また、上塗り塗膜の表面にちぢみ状の凹凸が生じやすくなり、平滑性が低下してしまう。
【００３５】
２）メラミン樹脂硬化剤
一般的に、メラミン樹脂としては、反応性基がＮ−（ＣＨ２ＯＲ）２である完全アルキル型、Ｎ−（ＣＨ２ＯＲ）ＣＨ２ＯＨであるメチロール基型、Ｎ−（ＣＨ２ＯＲ）Ｈであるイミノ基型、Ｎ−（ＣＨ２ＯＨ）Ｈであるメチロール／イミノ基型の４種類が挙げられる。このうち、本発明の製造方法では、上塗り塗料に配合するメラミン樹脂硬化剤として、メチロール／イミノ基型メラミン樹脂およびイミノ基型メラミン樹脂からなる群から選択される１または２以上のメラミン樹脂が使用される。これらのメラミン樹脂を採用することで、２級アミン化合物を使用することなく、上塗り塗膜の加工性および耐傷付き性を向上させることができる（後述）。メラミン樹脂硬化剤としてイミノ基型メラミン樹脂を使用する場合、上記反応性基中のＲは、任意のアルキル基でありうる。
【００３６】
メチロール／イミノ基型メラミン樹脂の市販品としては、例えばＣＹＭＥＬ２０２、ＣＹＭＥＬ７０１（いずれも日本サイテックインダストリーズ株式会社）などが挙げられる。また、イミノ基型メラミン樹脂の市販品としては、例えばＣＹＭＥＬ２５３、ＣＹＭＥＬ３２５（いずれも日本サイテックインダストリーズ株式会社）などが挙げられる。
【００３７】
上塗り塗料中のメラミン樹脂硬化剤の含有量は、上塗り塗料中の水酸基含有ポリエステルとメラミン樹脂硬化剤の合計含有量１００質量部に対して、５〜３５質量部の範囲内が好ましく、１５〜２５質量部の範囲内がより好ましい。したがって、上塗り塗料中の水酸基含有ポリエステルの含有量は、上塗り塗料中の水酸基含有ポリエステルとメラミン樹脂硬化剤の合計含有量１００質量部に対して、６５〜９５質量部の範囲内が好ましく、７５〜８５質量部の範囲内がより好ましい。メラミン樹脂硬化剤の含有量が５質量部未満の場合（水酸基含有ポリエステルの含有量が９５質量部超の場合）、分子間の架橋密度が小さくなりすぎ、耐汚染性および耐ブロッキング性が低下してしまう。また、メラミン樹脂硬化剤の含有量が３５質量部超の場合（メラミン樹脂硬化剤の含有量が６５質量部未満の場合）、分子間の架橋密度が大きくなりすぎ、上塗り塗膜の加工性が低下してしまう。
【００３８】
３）スルホン酸化合物
上塗り塗料に配合する硬化触媒としては、スルホン酸化合物が使用される。スルホン酸化合物は、中和剤により中和されたものであってもよい。
【００３９】
スルホン酸化合物の例としては、ｐ−トルエンスルホン酸、ドデシルベンゼンスルホン酸、ジノニルナフタレンスルホン酸、ジノニルナフタレンジスルホン酸などが挙げられる。スルホン酸化合物としては、塗料の安定性、反応促進効果、得られる塗膜の物性などの点から、ｐ−トルエンスルホン酸またはドデシルベンゼンスルホン酸が好ましい。
【００４０】
上塗り塗料中のスルホン酸化合物の含有量は、上塗り塗料中の水酸基含有ポリエステルとメラミン樹脂硬化剤の合計含有量１００質量部に対して、スルホン酸化合物に換算した値として、０.１〜２.０質量部の範囲内が好ましく、０.５〜１.５質量部の範囲内がより好ましい。ここで「スルホン酸化合物に換算した値」とは、硬化触媒がスルホン酸の中和物である場合は、硬化触媒から中和剤を除いたスルホン酸そのものの量を意味する。また、硬化触媒がスルホン酸そのものである場合は、そのスルホン酸の量を意味する。スルホン酸化合物の含有量が０.１質量部未満の場合、ポリエステルとメラミン樹脂硬化剤との反応を十分に促進することができない。また、スルホン酸化合物の含有量が２.０質量部超の場合、上塗り塗膜の加工性および耐水性が低下してしまう。
【００４１】
４）エポキシ樹脂の硬化作用を有する成分
上塗り塗料は、上述のように水酸基含有ポリエステル、メラミン樹脂硬化剤およびスルホン酸化合物を含有するが、エポキシ樹脂の硬化作用を有する成分を含有しない。上塗り塗料を下塗り塗膜の上に塗布した場合に、下塗り塗膜中のエポキシ樹脂の硬化を進行させないためである。前述の通り、下塗り塗膜中のエポキシ樹脂が過度に硬化してしまうと、エポキシ樹脂からなる硬質な下塗り塗膜の上に、ポリエステルからなる軟質な上塗り塗膜が形成されることになり、塗装鋼板の加工性が低下してしまうことになる。
【００４２】
エポキシ樹脂の硬化作用を有する成分の例としては、脂肪族ポリアミン類、脂環族ポリアミン類、芳香族ポリアミン類、ポリアミド樹脂、２級アミン、３級アミン、イミダゾール類、酸無水物類などが挙げられる。
【００４３】
５）溶剤
上塗り塗料は、通常、水酸基含有ポリエステル、メラミン樹脂硬化剤およびスルホン酸化合物を溶剤に溶解または分散して調製される。溶剤の種類は、水酸基含有ポリエステル、メラミン樹脂硬化剤およびスルホン酸化合物を溶解または分散させうるものであれば特に限定されない。そのような溶剤の例には、トルエン、キシレン、高沸点石油系炭化水素などの炭化水素系溶剤；メチルエチルケトン、メチルイソブチルケトン、シクロヘキサノン、イソホロンなどのケトン系溶剤；酢酸エチル、酢酸ブチル、エチレングリコールモノエチルエーテルアセテート、ジエチレングリコールモノエチルエーテルアセテートなどのエステル系溶剤；メタノール、エタノール、ブタノールなどのアルコール系溶剤；エチレングリコールモノエチルエーテル、エチレングリコールモノブチルエーテル、ジエチレングリコールモノブチルエーテルなどのエーテルアルコール系溶剤などが含まれる。これらの溶剤は、単独で用いられてもよいし、２種以上を組み合わせて用いられてもよい。
【００４４】
６）その他顔料
上塗り塗料には、任意の着色顔料を加えてもよい。着色顔料の例には、酸化チタン、カーボンブラック、酸化クロム、酸化鉄、ベンガラ、チタンイエロー、コバルトブルー、コバルトグリーン、アニリンブラック、フタロシアニンブルーなどが含まれる。
【００４５】
上塗り塗料には、耐食性を向上させる観点から、防錆顔料を加えてもよい。防錆顔料の例には、リン酸亜鉛、亜リン酸亜鉛、リン酸亜鉛マグネシウム、リン酸マグネシウム、亜リン酸マグネシウム、シリカ、カルシウムイオン交換シリカ、リン酸ジルコニウム、トリポリリン酸２水素アルミニウム、酸化亜鉛、リンモリブデン酸亜鉛、メタホウ酸バリウム、クロム酸ストロンチウムなどが含まれる。また、上塗り塗料には、体質顔料を加えてもよい。体質顔料の例には、硫酸バリウム、酸化チタン、シリカ、炭酸カルシウムなどが含まれる。
【００４６】
さらに、上塗り塗料には、塗膜硬度および耐摩耗性を向上させる観点または塗膜表面に凹凸を付与し外観を向上させる観点から、鱗片状無機質添加材や無機質繊維、粒状または塊状の有機骨材、粒状または塊状の無機骨材、つや消し剤などが配合されていてもよい。鱗片状無機質添加材の例には、ガラスフレーク、硫酸バリウムフレーク、グラファイトフレーク、合成マイカフレーク、合成アルミナフレーク、シリカフレーク、雲母状酸化鉄（ＭＩＯ）などが含まれる。無機質繊維の例には、チタン酸カリウム繊維、ウォラスナイト繊維、炭化ケイ素繊維、アルミナ繊維、アルミナシリケート繊維、シリカ繊維、ロックウール、スラグウール、ガラス繊維、炭素繊維などが含まれる。有機骨材の例には、アクリルビーズ、ポリアクリロニトリル（ＰＡＮ）ビーズなどが含まれる。無機骨材、つや消し剤の例には、ガラスビース、シリカ粉などが含まれる。
【００４７】
７）焼き付け
上塗り塗料を下塗り塗膜の表面に塗布した後、到達板温１６０〜２６０℃で１５〜９０秒間、好ましくは到達板温１９０〜２３０℃で２０〜６０秒間焼き付けることで、ポリエステルおよびメラミン樹脂を架橋させて上塗り塗膜を形成することができる。
【００４８】
上塗り塗膜の膜厚は、特に限定されないが、０.５〜３０μｍの範囲内が好ましい。膜厚が０.５μｍ未満の場合、耐傷付き性の効果が十分に得られない可能性がある。また、上塗り塗膜が着色塗膜の場合は、塗装原板を隠蔽するために３μｍ以上の膜厚が好ましい。一方、膜厚が３０μｍ超の場合、塗膜表面が柚子肌状になって外観が劣化するとともに、焼き付けする際にワキが発生しやすくなる。
【００４９】
以上の手順により、耐食性、加工性および耐傷付き性に優れた塗装鋼板を製造することができる。
【００５０】
完全アルキル型のメラミン樹脂および２級アミン化合物を使用する従来の塗装鋼板の製造方法では、図１に示されるように、上塗り塗膜の表面層にメラミン樹脂２０の濃化層を形成し、かつ、ポリエステル１０中にメラミン樹脂２０を均一に分散させていた。その結果、塗膜表面層では架橋密度が高い硬質な塗膜（耐傷付き性に寄与）が形成され、塗膜内部では軟質な塗膜（加工性に寄与）が形成され、加工性と耐傷付き性を両立させていた。
【００５１】
なお、上記従来の塗装鋼板の製造方法において、２級アミン化合物を使用しなかった場合は、図２に示されるように、上塗り塗膜の表面層にメラミン樹脂の濃化層が形成されず、ポリエステル１０中にメラミン樹脂２０が均一に分散する。その結果、ポリエステル１０とメラミン樹脂２０とが均一に反応して、軟質な塗膜が形成される。このような塗膜は、加工性に優れているが、応力緩和能が小さいため、耐傷付き性が十分ではない。
【００５２】
これに対し、本発明の製造方法では、メラミン樹脂硬化剤としてメチロール／イミノ基型メラミン樹脂および／またはイミノ基型メラミン樹脂を使用することで、２級アミン化合物を使用せずに、加工性と耐傷付き性を両立させている。すなわち、本発明の製造方法では、図３に示されるように、上塗り塗膜の表面層にメラミン樹脂の濃化層はほとんど形成されないが、メチロール／イミノ基型メラミン樹脂およびイミノ基型メラミン樹脂は自己集合性が強いため、ポリエステル１００中においてメラミン樹脂２００は自己集合する。その結果、ポリエステル１００からなる軟質な領域（加工性に寄与）の中に、メラミン樹脂２００からなる硬質な領域（耐傷付き性に寄与）が島状に形成される。このような塗膜は、加工性に優れているだけでなく、応力緩和能が大きいため、耐傷付き性も優れている。
【００５３】
以下、本発明を実施例を参照して詳細に説明するが、本発明はこれらの実施例により限定されない。
【実施例】
【００５４】
１．塗装鋼板の準備
板厚０.３ｍｍのＡｌキルド鋼冷延鋼板（公称組成；Ｃ：０.０４質量％、Ｓｉ：０.０３質量％、Ｍｎ：０.２０質量％、Ｐ：０.０１質量％、Ｓ：０.０１質量％、Ａｌ：０.０１質量％、残部Ｆｅ）を準備した。この鋼板の表面に、溶融Ｚｎ−６質量％Ａｌ−３質量％Ｍｇ系合金めっき浴を用いてめっき層を形成し、溶融Ｚｎ−Ａｌ−Ｍｇ合金めっき鋼板（塗装原板）を作製した。めっき鋼板の両面めっき付着量は１４０ｇ／ｍ２であった。
【００５５】
めっき鋼板（塗装原板）の表面を酸洗（４％塩酸）および水洗した後、さらに酸系の表面調製処理液（ＮＰＣ７００；日本ペイント株式会社）を塗布し、湯洗し、乾燥させた。次いで、表面調製後のめっき鋼板の表面に、クロメート処理液（ＮＲＣ３００；日本ペイント株式会社）をＣｒ換算付着量が４０ｍｇ／ｍ２となるようにバーコーターで塗布した。その鋼板を１００℃で１５秒間加熱して、化成処理皮膜を形成した。
【００５６】
化成処理鋼板の表面にエポキシ樹脂系の下塗り塗料（ＫＰ８４１７；関西ペイント株式会社）をバーコーターで塗布し、到達板温２１０℃で６０秒間焼き付けて、乾燥膜厚５μｍの下塗り塗膜を形成した。次いで、下塗り塗膜の表面に表１〜表３に示す組成の上塗り塗料をバーコーターで塗布し、到達板温２２５℃で６０秒間焼き付けて、乾燥膜厚１３μｍの上塗り塗膜を形成した。
【表１】
2011206646.tif 000002
【表２】
2011206646.tif 000003
【表３】
2011206646.tif 000004
【００５７】
表１〜表３において、メラミン樹脂硬化剤、スルホン酸化合物およびアミン化合物の添加量は、ポリエステルおよびメラミン樹脂硬化剤の合計量１００質量部に対する量である。
【００５８】
また、数平均分子量が２７００のポリエステルは、バイロンＫＳ−１６６０Ｖ（ガラス転移温度１２℃、水酸基価９８ｍｇＫＯＨ／ｇ；東洋紡績株式会社）を使用した。数平均分子量が６４００のポリエステルは、バイロンＫＳ−１５２０Ｖ（ガラス転移温度３℃、水酸基価４２ｍｇＫＯＨ／ｇ；東洋紡績株式会社）を使用した。数平均分子量が１５０００のポリエステルは、バイロンＫＳ−１４６０Ｖ（ガラス転移温度７℃、水酸基価１１ｍｇＫＯＨ／ｇ；東洋紡績株式会社）を使用した。数平均分子量が２２０００のポリエステルは、バイロンＫＳ−１７３０Ｖ（ガラス転移温度−１℃、水酸基価１４ｍｇＫＯＨ／ｇ；東洋紡績株式会社）を使用した。数平均分子量が３２０００のポリエステルは、バイロンＫＳ−１８６０Ｖ（ガラス転移温度−８℃、水酸基価１７ｍｇＫＯＨ／ｇ；東洋紡績株式会社）を使用した。
【００５９】
また、「イミノ基型Ａ」のメラミン樹脂硬化剤は、ＣＹＭＥＬ３２５（日本サイテックインダストリーズ株式会社）を使用した。「イミノ基型Ｂ」のメラミン樹脂硬化剤は、ＣＹＭＥＬ２５３（日本サイテックインダストリーズ株式会社）を使用した。「メチロール／イミノ基型Ａ」のメラミン樹脂硬化剤は、ＣＹＭＥＬ７０１（日本サイテックインダストリーズ株式会社）を使用した。「メチロール／イミノ基型Ｂ」のメラミン樹脂硬化剤は、ＣＹＭＥＬ２０２（日本サイテックインダストリーズ株式会社）を使用した。「完全アルキル化型」のメラミン樹脂硬化剤は、ＣＹＭＥＬ３０３（日本サイテックインダストリーズ株式会社）を使用した。スルホン酸化合物（硬化触媒）は、Ｐ−トルエンスルホン酸を使用した。アミン化合物（エポキシ樹脂の硬化触媒）は、ジエチルアミンを使用した。
【００６０】
２．加工性試験
各塗装鋼板について加工性試験を実施した。各塗装鋼板を約１ｍｍの曲率半径（Ｒ）で１８０度折り曲げた後、さらに塗装めっき鋼板と同じ板厚（０.３ｍｍ）の鋼板を４枚挟んだ状態で万力を用いて圧縮し、１８０度密着折り曲げ加工を行った。各塗装めっき鋼板の加工部を目視評価し、加工部の塗膜に割れがないものを「○」、加工部の塗膜に割れが発生したものを「×」と評価した。
【００６１】
３．内曲げ密着性試験
各塗装鋼板について内曲げ密着性試験を実施した。各塗装鋼板について、上記加工性試験と同様に１８０度密着折り曲げ加工を行った後、加工部を再度開いて、万力を用いて平面状態に戻した。各塗装鋼板の内曲げ加工部にテープを貼り付けた後、テープを剥がした。各塗装鋼板の内曲げ加工部を目視評価し、塗膜が剥離していないものを「○」、塗膜が剥離したものを「×」と評価した。
【００６２】
４．耐傷付き性試験
各塗装鋼板から試験片（寸法：１００ｍｍ×１００ｍｍ）を切り出し、耐傷付き性試験を実施した。連続加重式引掻強度試験機（トライボギアＴＹＰＥ１８；新東化学株式会社）を用いて、各試験片の表面を、スクラッチ方向に４５度傾けた１０円銅貨で圧延方向と平行にスクラッチした（荷重：５００ｇ、スクラッチ速度：６００ｍｍ／分、スクラッチ距離：５０ｍｍ）。スクラッチした５０ｍｍのうちの両端１０ｍｍを除いた範囲を目視評価し、塗膜に傷が認められなかったものを「◎」、上塗り塗膜にのみ傷が発生したものを「○」、下塗り塗膜が露出したものを「×」と評価した。
【００６３】
５．耐湿性試験
各塗装鋼板について耐湿性試験を実施した。各塗装鋼板について、ＪＩＳ Ｋ ５６００−７−２「塗料一般試験方法−塗膜の長期耐久性−耐湿性（連続結露法）」に準拠して１０００時間連続で耐湿性試験を行った。試験後、各塗装鋼板の塗膜を目視評価し、塗膜に膨れなどの異常が認められないものを「○」、塗膜に膨れなどの異常が認められたものを「×」と評価した。
【００６４】
６．試験結果
各塗装鋼板の試験結果を表４〜表６に示す。
【表４】
2011206646.tif 000005
【表５】
2011206646.tif 000006
【表６】
2011206646.tif 000007
【００６５】
表４に示されるように、アミン化合物を含む上塗り塗料を塗布した比較例１〜４、６の塗装鋼板は、内曲げ密着性に劣っていた。これは、これらの塗装鋼板では、アミン化合物の作用により下塗り塗膜のエポキシ樹脂が過剰に硬化し、軟質な上塗り塗膜と硬質な下塗り塗膜との間の応力歪みが高くなったためと考えられる。一方、アミン化合物を含まない上塗り塗料を塗布した実施例１〜４の塗装鋼板は、下塗り塗膜のエポキシ樹脂が過剰に硬化しなかったため、内曲げ密着性に優れていた。
【００６６】
また、表４に示されるように、完全アルキル化型のメラミン樹脂硬化剤を含む上塗り塗料を塗布した比較例５の塗装鋼板は、耐傷付き性に劣っていた。これは、この塗装鋼板では、上塗り塗膜中に、メラミン樹脂の表面濃化層も自己集合粒子も形成されなかったためと考えられる。一方、イミノ基型またはメチロール／イミノ基型のメラミン樹脂硬化剤を含む上塗り塗料を塗布した実施例１〜４の塗装鋼板は、耐傷付き性に優れていた。これは、上塗り塗膜中において、メラミン樹脂の自己集合粒子が形成されたためと考えられる。なお、完全アルキル化型のメラミン樹脂硬化剤を含む上塗り塗料を塗布した比較例６の塗装鋼板も耐傷付き性に優れていたのは、アミン化合物の作用により上塗り塗膜の表層にメラミン樹脂の濃化層が形成されたためと考えられる。
【００６７】
また、表５に示されるように、数平均分子量が２７００のポリエステルを含む上塗り塗料を塗布した比較例７の塗装鋼板は、加工性に劣っていた。また、数平均分子量が３２０００のポリエステルを含む上塗り塗料を塗布した比較例８の塗装鋼板は、耐傷付き性に劣っていた。一方、数平均分子量が４０００〜２５０００の範囲内のポリエステルを含む上塗り塗料を塗布した実施例５〜７の塗装めっき鋼板は、加工性および耐傷付き性のいずれも優れていた。
【００６８】
また、表６に示されるように、イミノ基型のメラミン樹脂硬化剤を３質量部含む上塗り塗料を塗布した比較例９の塗装めっき鋼板は、耐傷付き性および耐湿性に劣っていた。また、イミノ基型のメラミン樹脂硬化剤を４５質量部含む上塗り塗料を塗布した比較例１０の塗装めっき鋼板は、加工性に劣っていた。一方、イミノ基型のメラミン樹脂硬化剤を５〜３５質量部含む上塗り塗料を塗布した実施例８〜１０の塗装めっき鋼板は、加工性および耐傷付き性のいずれも優れていた。
【００６９】
以上の結果から、本発明の塗装めっき鋼板は、加工性、塗膜密着性、耐傷付き性および耐食性に優れていることがわかる。
【産業上の利用可能性】
【００７０】
本発明の塗装めっき鋼板は、耐食性、加工性および耐傷付き性に優れているため、例えばシャッターなどの外装材に用いられるプレコート鋼板として有用である。
【符号の説明】
【００７１】
１０、１００  ポリエステル
２０、２００  メラミン樹脂系硬化剤
【図１】
2011206646.tif 000008
【図２】
2011206646.tif 000009
【図３】
2011206646.tif 000010